(57)【特許請求の範囲】
【請求項１】
下記一般式［１］で表わされるアントラキノン誘導体。
【化１】
0003752697.tif 000013
（式中、Ｒfは−Ｃ4Ｆ8Ｈ、−Ｃ6Ｆ12Ｈ、−Ｃ8Ｆ16Ｈ、−ＣＣｌＦ2、−ＣＦ2（ＣＣｌＦＣＦ2）2Ｃｌ、−ＣＦ2（ＣＦ2ＣＣｌＦ）2Ｃｌ又はパーフルオロアルキル基を示し、Ｘは
【化２】
0003752697.tif 000014
を示し、Ｒは水素原子、ハロゲン原子、アルキル基、アルコキシ基またはＲfを示し、ｎは０または１の数を表す。）
【請求項２】
一般式［１］において、ｎが０でＲfが−ＣＦ2（ＣＦ2ＣＣｌＦ）2Ｃｌ、−Ｃ8Ｆ16Ｈもしくは炭素数１〜１２のパーフルオロアルキル基であるか、又はｎが１でＲfが炭素数１〜１２のパーフルオロアルキル基であることを特徴とする請求項１に記載のアントラキノン誘導体。
【請求項３】
液晶化合物と請求項１又は２記載のアントラキノン誘導体を少なくとも１種含有することを特徴とする液晶組成物。
【請求項４】
フッ素系液晶混合物に請求項１又は２記載のアントラキノン誘導体を少なくとも１種含有させたことを特徴とする液晶組成物。
【請求項５】
少なくとも一方が透明な二枚の電極付基板間に請求項３又は４記載の液晶組成物を挟持してなる液晶素子。
【発明の詳細な説明】
【０００１】
【産業上の利用分野】
本発明は液晶表示等に有用な新規な黄色〜赤色系の負の二色性を持つアントラキノン誘導体及びこれを用いた液晶組成物ならびに液晶素子に関する。
【０００２】
【従来の技術および発明が解決しようとする課題】
現在、液晶表示としてはツイストネマチック（ＴＮ）型表示モード、スーパーツイスト（ＳＴＮ）モード等の各種の表示モードが用いられている。また、液晶化合物に色素を溶解して用いるゲストホスト（ＧＨ）型表示モードは、広い視野角などの特徴のために、自動車などの表示パネルとして広く用いられている。
【０００３】
このＧＨモードは、ＴＮ型モードとのＴＮ−ＧＨモード等の他のモードとの併用モードとすることができるという特徴を有し、このため使用する色素はその使用目的および表示モードに応じた種々の特性が要求されるが、とくに色相および二色性に対する要求は多様である。
このうち、負の二色性を有する色素は、ポジのゲストホスト型表示用あるいは配合色の色相補正用等として有用であるが、これらの特性を有する黄色〜赤色系の色素は殆ど知られていない。
【０００４】
本発明は特に安定性が優れた黄〜赤色系の負ないし低い正の二色性を有する色素およびこれを用いた液晶組成物並びに該液晶組成物を使用した液晶素子を提供することを目的とするものである。
【０００５】
【課題を解決するための手段】
本発明の要旨は、前記請求項１において下記一般式〔Ｉ〕
【０００６】
【化４】
0003752697.tif 000002
【０００７】
（式中、Ｒｆは水素原子または塩素原子で置換されてもよいパーフルオロアルキル基を示し、Ｘは
【０００８】
【化５】
0003752697.tif 000003
【０００９】
を示し、
Ｙは
【００１０】
【化６】
0003752697.tif 000004
【００１１】
を示し、Ｒは水素原子、ハロゲン原子、アルキル基、アルコキシ基またはＲｆを示し、ｎは０または１の数を表す。）
で表されるアントラキノン誘導体及び該誘導体を少なくとも１種含有することを特徴とする液晶組成物並びに少なくとも一方が透明な二枚の基板間に該液晶組成物を挟持してなる液晶素子に関するものである。
【００１２】
前示一般式〔Ｉ〕に於けるＲｆとしては、−ＣＦ3、−Ｃ2Ｆ5、−Ｃ3Ｆ7、−Ｃ4Ｆ9、−Ｃ6Ｆ13、−Ｃ7Ｆ15、−Ｃ9Ｆ19などの炭素数１〜１２のパーフルオロアルキル基、−Ｃ4Ｆ8Ｈ、−Ｃ6Ｆ12Ｈなどの水素原子で置換された炭素数１〜１２のパーフルオロアルキル基、−ＣＣｌＦ2、−ＣＦ2（ＣＣｌＦＣＦ2）2Ｃｌなどの塩素原子で置換された炭素数１〜１２のパーフルオロアルキル基が挙げられる。
【００１３】
Ｒとしては、メチル、エチル、直鎖状または分枝状のプロピル、ブチル、ヘキシル、オクチルなどの炭素数１〜１２のアルキル基、メトキシ、エトキシ、直鎖状または分岐状のプロポキシ、ブトキシ、ヘキシルオキシ、オクチルオキシなどの炭素数１〜１２のアルコキシル基が挙げられ、Ｒｆとしては、上記のＲｆと同様のものが挙げられ、ＲにおけるＲｆとしては、特に無置換の炭素数１〜１２のパーフルオロアルキル基が好ましい。
【００１４】
Ｘとしては
【００１５】
【化７】
0003752697.tif 000005
【００１６】
が挙げられる。
Ｙとしては
【００１７】
【化８】
0003752697.tif 000006
【００１８】
が挙げられる。
ｎは０または１の数を表す。
本発明の前記一般式〔Ｉ〕で示されるアントラキノン誘導体は新規な化合物であり、この化合物は、下式で示される通り、一般式〔II〕で示されるアントラキノン類と一般式〔III〕で示されるパーフルオロアルキル基を有する酸ハロゲン化物をピリジンなどの脱酸剤の存在下または不存在下で反応させることにより合成することができる。
【００１９】
【化９】
0003752697.tif 000007
【００２０】
（式中、Ｘ、Ｙ、Ｒ、ｎおよびＲｆは前記一般式〔Ｉ〕におけると同じ意義を有する。）
本発明の液晶組成物は、上記本発明の特定構造のアントラキノン誘導体と、液晶物質とを含み、通常のアントラキノン系色素が０．５ないしそれ以上のオーダーパラメーターを有する正の二色性を示すのに対して、負ないしゼロ付近の低い二色性を示す液晶組成物であるという点で際立った特徴を有する。
【００２１】
本発明の液晶組成物は前示一般式〔Ｉ〕で示されるアントラキノン誘導体を、〔液晶デバイスハンドブック；日本学術振興会第１４２委員会編（１９８９）；ｐ１５４〜ｐ１９２，ｐ７１５〜ｐ７２２〕記載のネマチックあるいはスメクチック相を示すビフェニル系、フェニルシクロヘキサン系、フェニルピリミジン系、シクロヘキシルシクロヘキサン系などの各種の液晶化合物または液晶組成物に公知の方法で混合することにより容易に調製することができる。このような液晶化合物の例としては、特開平３−１４８９２号公報等に記載の化合物が挙げられる。この他、ＴＦＴ液晶素子のようなフッ素系液晶も好適に使用できる。
【００２２】
また本発明の液晶組成物はコレステリルノナノエートなどの、液晶相を示しても示さなくても良い光学活性化合物を含有してもよく、あるいは紫外線吸収剤、酸化防止剤などの各種の添加剤を含有しても良い。
このようにして得られた液晶組成物を、少なくとも一方が透明な電極付基板間に挟持することにより、ゲストホスト効果を応用した素子〔松本正一、角田市良“液晶の最新技術”工業調査会，３４（１９８３）；Ｊ．Ｌ．Ｆｅｒｇａｓｏｎ，ＳＩＤ８５Ｄｉｇｅｓｔ，６８（１９８５）等〕などを構成することができる。該基板としては通常ガラス板或いはアクリル樹脂、ポリカーボネート樹脂、エポキシ樹脂等の各種合成樹脂板が挙げられ、その基板上に電極層が形成される。透明電極層としては、酸化インジウム、酸化インジウムスズ（ＩＴＯ）、酸化スズ等の金属酸化物から成るものが通常使用される。透明電極層の液晶に接する表面は必要に応じて配向処理を施す。該配向処理の方法としては、ポリイミドを塗布して平行配向にする方法、ＳｉＯを斜めの角度から蒸着して配向させる方法等が適宜用いられる。
【００２３】
基体は互に配向処理層面が対向するようにしてスペーサー等を介して一体化し、通常１〜５０μｍ、好ましくは１〜１５μｍの素子間隔の素子を構成し、この素子間隔の中に液晶を封入する。
【００２４】
【発明の効果】
本発明は、負ないし低い正の二色性を有する色素、液晶組成物及びこれを用いた液晶素子であり、ゲストホスト型モードの色相補正用などに使用して、より表示効果の高められた液晶素子を実現できるものである。
【００２５】
【実施例】
次に、本発明を実施例により、具体的に説明するが本発明はこれら実施例により何ら限定されるものではない。
実施例１
下記構造式で示されるアントラキノン誘導体
【００２６】
【化１０】
0003752697.tif 000008
【００２７】
１．２ｇをクロロホルム８０ｍｌに懸濁させ、これを還流しながら、Ｃｌ（ＣＦ2ＣＣｌＦ）2ＣＦ2ＣＯＣｌ９．６ｇを滴下した後、還流を続け同温度で２時間撹拌下に反応させた。反応後、溶媒を留去し、カラムクロマトグラフィーにより目的物を精製、分離し、クロロホルム・ヘキサンにより再結晶し、下記構造式
【００２８】
【化１１】
0003752697.tif 000009
【００２９】
で示される化合物を得た。
この化合物は融点２２７〜２２９℃，クロロホルム中の最大吸収波長（λｍａｘ）は４７１ｎｍであった。
実施例２
実施例１に準じた方法により、表−１に示す化合物を得た。得られた化合物のクロロホルム中の最大吸収波長（λｍａｘ）を表−１に示す。
【００３０】
【表１】
0003752697.tif 000010
【００３１】
実施例３
商品名ＺＬＩ−４７９２としてＥ．ＭＥＲＣＫ社より市販されているフッ素系液晶混合物に実施例１で得られた化合物を０．５重量％配合して液晶組成物を調整した。
これを透明な電極付きガラス基板にホモジニアス配向処理を施し、電極が対向するように構成した厚さ５０μｍのセルに封入して、液晶素子を作製した。この液晶素子の配向方向に平行な偏光に対する吸収スペクトル（Ａ//）および配向方向に垂直な直線偏光に対する吸光スペクトル（Ａ⊥）を測定した。これらの吸収スペクトルの値からオーダーパラメーター（Ｓ）を下記の式
【００３２】
【数１】
Ｓ＝（Ａ//−Ａ⊥）／（Ａ//＋２Ａ⊥）
により求めた結果、負の値（Ｓ＝−０．２６：λｍａｘ＝４８３ｎｍ）を示した。
実施例４
実施例３と同様にして実施例２の２−２および２−７で表される化合物のオーダーパラメーター（Ｓ）を測定した。結果を表−２に示す。
【００３３】
【表２】
0003752697.tif 000011
【００３４】
【表３】
0003752697.tif 000012